(57)【特許請求の範囲】
【請求項１】
不純物としてケイ素成分を含む過酸化水素濃度１５〜４０重量％の水溶液をフッ素塩形の第４級アンモニウム基を有する強塩基性アニオン交換樹脂と接触させることを特徴とする精製過酸化水素水溶液の製造方法。
【請求項２】
不純物としてケイ素成分を含む過酸化水素水溶液の不純物を除去する方法において、過酸化水素濃度が１５〜４０重量％の水溶液をフッ素塩形の第４級アンモニウム基を有する強塩基性アニオン交換樹脂と接触させることを特徴とする過酸化水素水溶液の精製方法。
【発明の詳細な説明】
【０００１】
【発明の属する技術分野】
本発明は精製過酸化水素水溶液の製造法、特に、過酸化水素水溶液中に含まれるケイ素成分の精製除去を行うことにより、高純度な過酸化水素水溶液を製造する方法に関するものである。
【０００２】
【従来の技術】
過酸化水素水溶液は、紙、パルプの漂白、化学研磨液等の多くの分野で広く利用されているが、近年、シリコンウエハの洗浄剤や半導体工程の洗浄剤などの電子工業分野に於ける利用が増大し、これに伴って、過酸化水素水溶液中の全ての不純物を極力低減した高純度な品質が要求されるようになっている。
過酸化水素は、現在ほとんどがアントラキノン法により製造されている。その工程は一般に以下の通りである。アントラキノン誘導体として、例えば、２−アルキルアントラキノンを水不溶性の溶媒中で水素化触媒の存在下水素化して対応するアントラヒドロキノンとし、触媒をろ別した後、空気により酸化することによって元の２−アルキルアントラキノンを再生するとともに、過酸化水素を得、これを水で抽出することによって過酸化水素含有水溶液を得る方法である。水抽出後の過酸化水素含有水溶液は、酸化工程において空気中のケイ酸、ケイ酸塩などの成分、アントラキノン類や溶媒およびそれらの劣化物からなる有機質不純物、各工程の構成材料からの溶出によるＡｌ、Ｆｅ、Ｃｒなどの金属成分等が相当量含まれている。これらの過酸化水素水溶液は、品質要求に応じた精製操作が行われる。
【０００３】
過酸化水素水溶液の精製法としては、蒸留法、膜濾過法、樹脂吸着法、イオン交換樹脂法などを単独もしくは組み合わせて用いる方法が知られている。
これらの方法において、有機物は、主として蒸留法、樹脂吸着法により除去が行われ、金属等のカチオン、及びアニオン成分はイオン交換樹脂法により除去される。又、不溶成分の中、一定以上の粒径を持つものについては、膜濾過法による除去が行われている。
しかし、従来の過酸化水素水溶液の精製技術において、ケイ酸塩（例えばケイ酸カリウム、ケイ酸ナトリウム、ケイ酸アルミニウム）、ケイ酸などのケイ素成分についての除去技術に関する提案は見当たらない。
【０００４】
例えば、蒸留法は、過酸化水素の精製法として、水除去により過酸化水素濃度を高める工程を含め、有機物不純物特に自動酸化製造法で使用される化合物の除去に有効であることから広く行われている。この方法は、原料過酸化水素水溶液を  蒸発させ発生蒸気を液と分離して精留塔に供給し濃縮することにより、濃縮精製液を得る方法である。しかし、装置材質からの溶出並びに蒸留原料過酸化水素に由来する無機イオン、例えば金属または不揮発性分等が濃縮精製液に残留する問題がある。
この蒸留法の原料過酸化水素水溶液に由来する問題を解決する手段として、例えば、特開平７−８０２２７号は、気液分離器のサイクロンを直列に２ないし３基接続して構成された多段サイクロンを採用することにより、濃縮精製液の純度が低下する問題が解決された。しかし、この方法においても、充填材、濃縮塔材質に由来する不純物が混入する。特に、充填材は、ケイ素、カリウム、ナトリウムなどのケイ素成分を含む磁製インターロックスサドル、ラッシヒリングが使用されているため、これらから溶出したケイ素成分が過酸化水素水溶液中に混入するとともに、濃縮塔の構成材質であるアルミニウム、アルミニウム合金からの溶出による不純物が混入する問題がある。
【０００５】
一方、水を高度に精製した超純水が、過酸化水素水溶液と同様、半導体工業分野等において使用されているが、これについても高純度な品質が要求されている。これに関する精製技術は、ＲＯ（逆浸透膜）装置、カチオン交換樹脂塔、脱炭酸塔、アニオン交換樹脂塔、Ｍｉｘベッド（混床樹脂）、ＵＶ（紫外線）照射、限外濾過膜装置等を複数組み合わせたシステムが広く採用されている。
例えば、ＲＯ装置、アニオン交換樹脂塔、Ｍｉｘベッドをこの順に配置したシステムにおいて、シリカ濃度はＲＯ装置の出口において、数μｇ／Ｌまで除去低減され、アニオン交換樹脂、Ｍｉｘベッドを経ることにより、さらに０．５μｇ／Ｌ以下まで除去低減するとともに、他の不純物についても高度に精製された超純水が製造できることが知られている。この際、シリカ成分はイオン交換基として第４級アンモニウム基を持つ強塩基性ＯＨ塩形アニオン交換樹脂により除去可能である事が分かっている。
【０００６】
特開平７−１０９１０９号では、逆浸透膜装置、アニオン交換装置、カチオン交換装置のシステムにより過酸化水素水を精製する方法が提案されている。
この方法は、前述の超純水のシステムを過酸化水素水の精製に応用したものである。しかし、この精製システムは、過酸化水素水への適用においては、少し問題がある。即ち、逆浸透膜装置は、５〜３０Ｋｇ／ｃｍ2 の高圧で運転される上に、膜材質のポリアミドが過酸化水素の酸化力により、徐々に酸化劣化を起こすため、長期の安定運転に不安がある。又、逆浸透膜装置は不純物が濃縮された過酸化水素水溶液を連続的に排出する運転を行う必要があるため、精製過酸化水素水溶液の歩留まりが悪くなる問題がある。
【０００７】
イオン交換樹脂を用い過酸化水素水を精製する技術は、例えば、特公昭２８−３８１６号には、過酸化水素水溶液をスルホン化芳香族系カチオン交換樹脂に、接触させ、主として金属カチオンを除去する方法が記載されている。
又、特公昭３５−１６６７７号及び米国特許第３２９７４０４号には、第４級アンモニウム基を有するアニオン交換樹脂を使用して、過酸化水素水溶液中のアニオン性不純物を除去する方法が記載され、上記第４級アンモニウム基は炭酸塩及び／重炭酸塩の形で使用することが記載されている。これは、ＯＨ塩形のアニオン交換樹脂は過酸化水素の分解が非常に大きいため、塩基度の低い炭酸塩形、重炭酸塩形を提案したものである。
【０００８】
さらに、米国特許第４９９９１７９号においては、スルホン酸基を有するカチオン交換樹脂層、ハロゲンを含有する吸着樹脂層、第４アンモニウム基を有するアニオン交換樹脂層に連続的に通液接触させることにより、精製過酸化水素水溶液を得る方法が記載されている。この際のアニオン交換樹脂も、炭酸塩及び／重炭酸塩の形で使用することとしている。即ち、ＯＨ塩形のアニオン交換樹脂を過酸化水素の精製に使用するに際しては、安全面からの厳重な管理、対策が必要であり商業プラントでは大きな問題となる。しかし、ＯＨ塩形のアニオン交換樹脂を使用しても、過酸化水素水溶液のケイ素成分は低減することは出来ない。
以上の従来技術においては、過酸化水素水溶液中のケイ酸塩（例えば、ケイ酸カリウム、ケイ酸ナトリウム、ケイ酸アルミニウム）、ケイ酸などのケイ素成分を除去することにより、高純度化した精製過酸化水素水溶液を得ることは出来ない。
【０００９】
【発明が解決しようとする課題】
本発明の目的は、従来技術における課題を解決し、新規な精製法により過酸化水素水溶液のケイ酸塩、ケイ酸などのケイ素成分を除去し、高純度化した精製過酸化水素水溶液を製造する方法を提供することにある。
【００１０】
【課題を解決するための手段】
本発明者らは、過酸化水素水溶液中のケイ酸塩、ケイ酸などのケイ素成分を除去し、高純度化した精製過酸化水素水溶液を製造する方法について、鋭意、研究を重ねた結果、不純物を含む過酸化水素水溶液を、フッ素塩形のアニオン交換樹脂と接触させることにより、ケイ素成分が除去され、さらに従来技術のスルホン酸基を有する強酸性カチオン交換樹脂／重炭酸塩形のアニオン交換樹脂を組み合わせることにより、高純度化した精製過酸化水素水溶液が製造することができるという新規な事実を見いだし本発明に到達した。
すなわち、本発明は、不純物を含む過酸化水素水溶液をフッ素塩形のアニオン交換樹脂と接触させることにより不純物を除去し、高純度な精製過酸化水素水溶液を得ることを特徴とする精製過酸化水素水溶液の製造方法に関するものである。
【００１１】
【発明の実施の形態】
本発明で使用するアニオン交換樹脂は、フッ素塩形に変換した樹脂を使用する。本発明で使用できるアニオン交換樹脂は、一般にはスチレン−ジビニルベンゼン架橋共重合体をクロロメチル化後、アミノ化をトリメチルアミン、ジメチルエタノールアミンで行い４級化して得られる強塩基性樹脂、同じスチレン−ジビニルベンゼン系で１〜２級アミン及び３級アミンを交換基とする弱塩基性樹脂、アクリル酸系架橋重合体で３級アミンを交換基とする樹脂、ピリジル基又は置換ピリジル基を有するポリマーからなるピリジン系アニオン交換樹脂などが使用できるが、第４級アンモニウム基を有する強塩基性アニオン交換樹脂が好ましい。第４級アンモニウム基のアニオン交換樹脂は多くの種類が市販されている。
例えばダイヤイオンのＰＡシリーズ（例えばＰＡ３１６、ＰＡ３１８）、ＳＡシリーズ（例えばＳＡ１０Ａ）やアンバーライトのＩＲＡシリーズ（例えばＩＲＡ−９００、ＩＲＡ−９０４）が代表例として挙げられる。これらの樹脂は一般にイオン塩形がクロル塩形で上市されている。
【００１２】
本発明において、フッ素塩形に変換する前のイオン塩形としては、上市のクロル塩形をそのまま用いることが出来るが、従来の過酸化水素の精製技術に使用されているＯＨ塩形、重炭酸塩形、炭酸塩形等を用いる事も可能であり、それ以外の塩形を使用してもなんら差し支えない。
本発明において、アニオン交換樹脂のフッ素塩形への変換は、樹脂にフッ素イオンを含む水溶液と接触させることにより調整することが出来る。接触方法は、バッチ、連続通液等特に限定するものではないが、カラムに樹脂を充填しフッ素イオンを含む水溶液を通液した後、超純水を通水して充分に水洗する方法が効果的であり工業的に好ましい。連続通液の調整条件は、イオン交換樹脂の塩形調整で実施されている一般的な条件で行えば良く特に限定するものではない。
【００１３】
フッ素イオンを含む水溶液に使用するフッ素化合物としては、水溶液中で解離してフッ素アニオンを生じるものであれば、特に限定するものではないが、フッ化水素酸、フッ化ナトリウム、フッ化水素ナトリウム、フッ化カリウム、フッ化水素カリウム、フッ化アンモニウム、フッ化水素アンモニウムなど水溶解性の高いものが、フッ素塩形への変換時に調整溶液の使用量が少なくできる利点があり好ましい。
本発明で対象となる不純過酸化水素水溶液は、アンスラキノン法、水素と酸素を直接反応させる直接合成法など、いかなる製造法によるものでも良い。
しかし、前記の如く、現在ほとんどの過酸化水素がアンスラキノン法によって製造されており、この方法により得られた過酸化水素水は、各種要求に応じ精製操作を行っているが、ケイ素成分、有機物、金属などの不純物を含んでおり、さらに精製操作が必要である。
【００１４】
本発明において、不純物を含む過酸化水素水溶液をフッ素塩形アニオン交換樹脂と接触させる方法は、連続通液方式又はバッチ方式のいずれでも実施することができる。例えば、連続通液方式は、カラムに充填したフッ素塩形アニオン交換樹脂層に不純物を含む過酸化水素水溶液を、連続的に供給すれば良く、バッチ方式では、フッ素塩形アニオン交換樹脂と不純物を含む過酸化水素水溶液を、所定時間撹拌混合した後、樹脂を分離し、精製過酸化水素を抜き出す方法が考えられる。ただ工業的には、フッ素塩形の調整、吸着能力の低下した樹脂の再生などを実施する必要があるため、カラムに充填した連続通液方式が実用性が高く好ましい。連続通液方式において、樹脂層を通過させる過酸化水素水溶液は、線速度（ＬＶ）においては、１〜５００ｍ／Ｈｒが、空間速度（ＳＶ）においては、１〜３００／Ｈｒの範囲で行うことが好ましい。
【００１５】
又、フッ素塩形アニオン交換樹脂と過酸化水素水溶液を接触させる温度は、従来技術のＯＨ塩形、重曹塩形、炭酸塩形アニオン交換樹脂においては、３０℃以下の出来るだけ低い温度で接触することが行われている。これは、過酸化水素による樹脂の酸化劣化を防止するためと接触時の過酸化水素分解ガスの発生と分解発熱を抑制し安全上の問題を解決するためである。本発明のフッ素塩形においても樹脂の酸化劣化を防止するため３０℃以下出来れば−１０〜２０℃が好ましい接触温度である。ただ、本発明のフッ素塩形の過酸化水素分解ガスの発生量は、重曹塩形の１／１０であり、又、ＯＨ塩形の１／３００と非常に小さく、分解ガス、安全性の対策については、ほとんど必要としない。
【００１６】
本発明においては、フッ素塩形アニオン交換樹脂と接触する過酸化水素水溶液の過酸化水素濃度が高いほど、ケイ素成分の除去効果が向上するという極めて特異な現象が見られる。即ち、過酸化水素１５重量％以上で除去効果が見られるのに対し、１０重量％以下の低濃度では除去効果にかなりの低下が起こる。それ故、過酸化水素濃度としては、１５重量％以上が使用に際し効果的である。一方、半導体製造プロセスにおいては、２０〜４０重量％の過酸化水素水溶液が広く用いられていることから、濃度調整操作を必要とせず、そのまま使用できる２０〜４０重量％が好ましい。しかし、適用範囲はこの濃度に限定されるものではなく４０重量％以上の濃度を使用しても何ら差し支えないが、その際は、前述の如く樹脂の酸化劣化と安全上の面から、低温で使用する方が好ましい。
本発明は、従来技術と組み合わせて使用することにより、さらに効果的な利用を可能とする。即ち、不純過酸化水素水溶液をフッ素塩形のアニオン交換樹脂と接触させケイ素を低減した後、さらに従来技術のスルホン酸基を有する強酸性カチオン交換樹脂及び重炭酸塩形のアニオン交換樹脂と接触させる方法がある。この場合通液の順序は、特に限定するものではなく、カチオン交換樹脂、フッ素塩形アニオン交換樹脂、重炭酸塩形アニオン交換樹脂の順で通液しても良く、対象とする不純過酸化水素水溶液の含有成分に応じた方式を採用すればよい。この様に従来技術と組み合わせることにより、ケイ素、金属類、アニオン類を除去した高純度精製過酸化水素水溶液を製造することができる。
【００１７】
【発明の効果】
本発明によれば、過酸化水素を含む水溶液を前記フッ素塩形のアニオン交換樹脂と接触せしめることによって、ケイ酸塩、ケイ酸などのケイ素成分を除去でき、高純度に精製された過酸化水素水溶液を得ることができる。
【００１８】
【実施例】
次に実施例によって本発明を具体的に説明するが、その実施は以下の例に限定されるものではない。
本発明において、過酸化水素中の不純物の測定は、下記の方法によって実施した。すなわち、カチオン不純物、ケイ素（Ｓｉ）、カリウム（Ｋ）はフレームレス原子吸光（ＶＡＲＩＡＮ（株）  ＡＡ４００Ｚ）を用いて測定した。ケイ素測定時には感度を向上させるため、カルシウム（Ｃａ）修飾剤を使用した。
又、微量のカチオン不純物（ケイ素を除く）は、ＩＣＰ−ＭＳ（Inductive coupling Mass spectrometry、横河アナリティカルシステムズ（株）ＰＭＳ−２０００）を用いて測定した。
【００１９】
実施例１
三菱化学社製、強塩基性アニオン交換樹脂ＰＡ３１８−ＣＬ塩形（４級アンモニウムＩ型）を、テフロン製カラムに充填し、２Ｎ苛性ソーダ水溶液をＳＶ＝２０Ｈｒ-1で５時間通液した後、次に超純水をＳＶ＝２０Ｈｒ-1で１０時間通液して水洗を行い、ＯＨ塩形アニオン交換樹脂を調整した。次いで、２Ｍフッ酸水溶液を空間速度（ＳＶ）２０Ｈｒ-1で５時間通液し、次に超純水をＳＶ＝２０Ｈｒ-1で１０時間通液して水洗を行い、フッ素塩形アニオン交換樹脂を調整した。
該調整フッ素塩形アニオン交換樹脂を直径１０ｍｍのテフロン製カラムに１０ｍｌ充填したイオン交換樹脂塔に、Ｓｉが２６ｐｐｂ、Ｋが１８０ｐｐｂ、その他の金属類、Ｎａ、Ａｌ、Ｆｅなどは、いずれも０．１ｐｐｂ以下である３１％粗過酸化水素溶液を温度１℃、ＳＶ＝２０Ｈｒ-1で１．５時間通液した。
通液０．５時間後のカラムの出口より、サンプリングを行い、通液過酸化水素溶液中に含まれるＳｉ、金属類を分析した。Ｓｉは１ｐｐｂ以下、Ｋは１８０ｐｐｂ、その他の金属類は、０．１ｐｐｂ以下で、Ｓｉが低減された過酸化水素溶液であった。
【００２０】
実施例２
粗過酸化水素溶液に、過酸化水素濃度が２０％、Ｓｉが２１ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液過酸化水素溶液中のＳｉは５ｐｐｂ、Ｋは１８０ｐｐｂ、その他の金属類は、０．１ｐｐｂ以下で、Ｓｉが低減された過酸化水素溶液であった。
【００２１】
実施例３
粗過酸化水素溶液に、過酸化水素濃度が１５％、Ｓｉが２１ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液過酸化水素溶液中のＳｉは１６ｐｐｂ、Ｋは１８０ｐｐｂ、その他の金属類は、０．１ｐｐｂ以下で、Ｓｉが低減された過酸化水素溶液であった。
【００２２】
実施例４
粗過酸化水素溶液に、過酸化水素濃度が３１％、Ｓｉが４３ｐｐｂ、その他の金属類、Ｋ、Ｎａ、Ａｌ、Ｆｅなどは、いずれも０．１ｐｐｂ以下を用いた以外は、全て実施例１と同様に行った。
通液過酸化水素溶液中のＳｉは８ｐｐｂ、その他の金属類は、０．１ｐｐｂ以下で、Ｓｉが低減された高純度な過酸化水素溶液であった。
【００２３】
実施例５
粗過酸化水素溶液に、過酸化水素濃度が３１％、Ｓｉが２８ｐｐｂ、Ａｌが０．３ｐｐｂ、Ｎａ８ｐｐｂ、その他の金属類、Ｋ、Ｆｅなどは、いずれも０．１ｐｐｂ以下を用いた以外は、全て実施例１と同様に行った。
通液過酸化水素溶液中のＳｉは１ｐｐｂ以下、Ａｌは０．３ｐｐｂ、Ｎａ８ｐｐｂ、その他の金属類は、０．１ｐｐｂ以下で、Ｓｉが低減された過酸化水素溶液であった。
【００２４】
実施例６
三菱化学社製、強塩基性アニオン交換樹脂ＰＡ３１８−ＣＬ塩形（４級アンモニウムＩ型）を、テフロン製カラムに充填し、５％重炭酸ナトリウム水溶液をＳＶ＝２０Ｈｒ-1で５時間通液した後、次に超純水をＳＶ＝２０Ｈｒ-1で１０時間通液して水洗を行い、重炭酸塩形アニオン交換樹脂を調整した。次いで、２Ｍフッ酸水溶液を空間速度（ＳＶ）２０Ｈｒ-1で５時間通液し、次に超純水をＳＶ＝２０Ｈｒ-1で１０時間通液して水洗を行い、フッ素塩形アニオン交換樹脂を調整した。
該調整フッ素塩形アニオン交換樹脂と粗過酸化水素溶液に、過酸化水素濃度が３１％、Ｓｉが２６ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液過酸化水素溶液中のＳｉは４ｐｐｂ、Ｋは１８０ｐｐｂ、その他の金属類は、０．１ｐｐｂ以下で、Ｓｉが低減された過酸化水素溶液であった。
【００２５】
実施例７
三菱化学社製、強塩基性アニオン交換樹脂ＰＡ３１８−ＣＬ塩形（４級アンモニウムＩ型）を、テフロン製カラムに充填し、５％重炭酸ナトリウム水溶液をＳＶ＝２０Ｈｒ-1で５時間通液した後、次に超純水をＳＶ＝２０Ｈｒ-1で１０時間通液して水洗を行い、重炭酸塩形アニオン交換樹脂を調整した。次いで、１Ｍフッ化ナトリウム水溶液をＳＶ＝４０Ｈｒ-1で５時間通液し、次に超純水をＳＶ＝２０Ｈｒ-1で１０時間通液して水洗を行い、フッ素塩形アニオン交換樹脂を調整した。
該調整フッ素塩形アニオン交換樹脂と粗過酸化水素溶液に、過酸化水素濃度が３１％、Ｓｉが２５ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液過酸化水素溶液中のＳｉは４ｐｐｂ、Ｋは１８０ｐｐｂ、その他の金属類は、０．１ｐｐｂ以下で、Ｓｉが低減された過酸化水素溶液であった。
【００２６】
実施例８
三菱化学社製、強塩基性アニオン交換樹脂ＰＡ３１８−ＣＬ塩形（４級アンモニウムＩ型）を、テフロン製カラムに充填し、５％重炭酸ナトリウム水溶液をＳＶ＝２０Ｈｒ-1で５時間通液した後、次に超純水をＳＶ＝２０Ｈｒ-1で１０時間通液して水洗を行い、重炭酸塩形アニオン交換樹脂を調整した。次いで、０．５Ｍフッ化水素ナトリウム水溶液をＳＶ＝８０Ｈｒ-1で５時間通液し、次に超純水をＳＶ＝２０Ｈｒ-1で１０時間通液して水洗を行い、フッ素塩形アニオン交換樹脂を調整した。
該調整フッ素塩形アニオン交換樹脂と粗過酸化水素溶液に、過酸化水素濃度が３１％、Ｓｉが２７ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液過酸化水素溶液中のＳｉは２ｐｐｂ、Ｋは１８０ｐｐｂ、その他の金属類は、０．１ｐｐｂ以下で、Ｓｉが低減された過酸化水素溶液であった。
【００２７】
実施例９
三菱化学社製、強塩基性アニオン交換樹脂ＰＡ３１８−ＣＬ塩形（４級アンモニウムＩ型）を、テフロン製カラムに充填し、５％重炭酸ナトリウム水溶液をＳＶ＝２０Ｈｒ-1で５時間通液した後、次に超純水をＳＶ＝２０Ｈｒ-1で１０時間通液して水洗を行い、重炭酸塩形アニオン交換樹脂を調整した。次いで、２Ｍフッ酸水溶液を空間速度（ＳＶ）２０Ｈｒ-1で５時間通液し、次に超純水をＳＶ＝２０Ｈｒ-1で１０時間通液して水洗を行い、フッ素塩形アニオン交換樹脂を調整した。
該調整フッ素塩形アニオン交換樹脂を直径１０ｍｍのテフロン製カラムに１０ｍｌ充填したイオン交換樹脂塔の後に、スルホン酸基を有する強酸性カチオン交換樹脂（三菱化学社製、ダイアイオンＰＫ２２８ＬＨ）と重炭酸塩形のアニオン交換樹脂を容量で１対１に混合した樹脂１０ｍｌを充填した直径１０ｍｍのテフロン製カラムのイオン交換樹脂塔を取り付けた。
Ｓｉが２８ｐｐｂ、Ａｌが０．３ｐｐｂ、Ｎａ８ｐｐｂ、その他の金属類、Ｋ、Ｆｅなどは、いずれも０．１ｐｐｂ以下である３１％粗過酸化水素溶液を温度１℃、ＳＶ＝２０Ｈｒ-1で１．５時間通液した。
通液０．５時間後のカラムの出口より、サンプリングを行い、通液過酸化水素溶液中に含まれるＳｉ、金属類を分析した。Ｓｉは１ｐｐｂ以下、Ａｌ、Ｎａ及びその他の金属類は、０．１ｐｐｂ以下で、高純度に精製された過酸化水素溶液であった。
【００２８】
比較例１
粗過酸化水素溶液に、過酸化水素濃度が１０％、Ｓｉが２０ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液過酸化水素溶液中のＳｉは２０ｐｐｂ、Ｋは１８０ｐｐｂ、その他の金属類は、０．１ｐｐｂ以下で、Ｓｉは低減されなかった。
【００２９】
比較例２
過酸化水素を含有しない水溶液で、Ｓｉが１９ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液溶液中のＳｉは１９ｐｐｂ、Ｋは１８０ｐｐｂ、その他の金属類は、０．１ｐｐｂ以下で、Ｓｉは低減されなかった。
【００３０】
比較例３
三菱化学社製、強塩基性アニオン交換樹脂ＰＡ３１８−ＣＬ塩形（４級アンモニウムＩ型）を、テフロン製カラムに充填し、超純水をＳＶ＝２０Ｈｒ-1で１０時間通液して水洗を行った。
該ＣＬ塩形アニオン交換樹脂と粗過酸化水素溶液に、過酸化水素濃度が３１％、Ｓｉが２６ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液過酸化水素溶液中のＳｉは２７ｐｐｂ、Ｋは１８０ｐｐｂ、その他の金属類は、０．１ｐｐｂ以下で、Ｓｉは低減されなかった。
【００３１】
比較例４
三菱化学社製、強塩基性アニオン交換樹脂ＰＡ３１８−ＣＬ塩形（４級アンモニウムＩ型）を、テフロン製カラムに充填し、５％重炭酸ナトリウム水溶液をＳＶ＝２０Ｈｒ-1で５時間通液した後、次に超純水をＳＶ＝２０Ｈｒ-1で１０時間通液して水洗を行い、重炭酸塩形アニオン交換樹脂を調整した。
該調整重炭酸塩形アニオン交換樹脂と粗過酸化水素溶液に、過酸化水素濃度が３１％、Ｓｉが１３ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液過酸化水素溶液中のＳｉは１３ｐｐｂ、Ｋは１８０ｐｐｂ、その他の金属類は、０．１ｐｐｂ以下で、Ｓｉは低減されなかった。
【００３２】
比較例５
三菱化学社製、強塩基性アニオン交換樹脂ＰＡ３１８−ＣＬ塩形（４級アンモニウムＩ型）を、テフロン製カラムに充填し、苛性ソーダ水溶液をＳＶ＝２０Ｈｒ-1で５時間通液した後、次に超純水をＳＶ＝２０Ｈｒ-1で１０時間通液して水洗を行い、ＯＨ塩形アニオン交換樹脂を調整した。
該調整ＯＨ塩形アニオン交換樹脂と粗過酸化水素溶液に、過酸化水素濃度が３１％、Ｓｉが２０ｐｐｂ、Ｋが１８０ｐｐｂ、その他の金属類、Ｎａ、Ａｌ、Ｆｅなどは、いずれも０．１ｐｐｂ以下を用いた以外は、全て実施例１と同様に行った。
通液過酸化水素溶液中のＳｉは２０ｐｐｂ、Ｋは１８０ｐｐｂ、その他の金属類は、０．１ｐｐｂ以下で、Ｓｉは低減されなかった。